(57)【要約】本発明は両性ポリアクリルアミドを含む水溶性ポリマー製品の使用に関する。この両性ポリアクリルアミドは、ｐＨ７で中性又はカチオン性の正味電荷、２，５００，０００〜１８，０００，０００ｇ／ｍｏｌの重量平均分子量、及び４〜２８モル％の全イオン性を有する。ポリマー製品は、繊維ウェブが水性繊維懸濁液から形成される紙又は板紙の製造において、疎水性物質に起因する堆積物形成を抑制するために使用される。本発明は、また、繊維ウェブが水性繊維懸濁液から形成される紙又は板紙の製造において、疎水性物質に起因する堆積物形成を抑制する方法、及び製造した紙又は板紙に関する。【選択図】なし【特許請求の範囲】
【請求項１】
繊維ウェブが水性繊維懸濁液から形成される、紙又は板紙の製造において疎水性物質に起因する堆積物形成を抑制するために、ｐＨ７で中性又はカチオン性の正味電荷、２，５００，０００〜１８，０００，０００ｇ／ｍｏｌの重量平均分子量及び４〜２８モル％の全イオン性を有する両性ポリアクリルアミドを含む水溶性ポリマー製品を使用する方法。
【請求項２】
両性ポリアクリルアミドが３，０００，０００〜１８，０００，０００ｇ／ｍｏｌ、好ましくは３，５００，０００〜１１，０００，０００ｇ／ｍｏｌ、さらにより好ましくは４，０００，０００〜８，０００，０００ｇ／ｍｏｌの範囲の重量平均分子量を有する、請求項１に記載の使用する方法。
【請求項３】
両性ポリアクリルアミドの全イオン性が４〜１８モル％、好ましくは５〜１３モル％、より好ましくは６〜１２モル％、さらにより好ましくは６〜１０モル％の範囲にある、請求項１又は２に記載の使用する方法。
【請求項４】
ポリマー製品中の両性ポリアクリルアミドが３〜２５モル％、好ましくは５〜１４モル％、より好ましくは５〜９モル％の、カチオン性モノマーから誘導される構造単位、及び０．５〜５モル％、好ましくは１〜４モル％、より好ましくは１〜２．５モル％の、アニオン性モノマーから誘導される構造単位を含む、請求項１、２又は３に記載の使用する方法。
【請求項５】
両性ポリアクリルアミド中の荷電基の５０〜９５％、好ましくは６０〜９０％、より好ましくは７０〜８５％がカチオン性である、請求項１、２、３又は４に記載の使用する方法。
【請求項６】
両性ポリアクリルアミドがｐＨ７で測定してカチオン性の正味電荷を有する、請求項１〜５のいずれか１項に記載の使用する方法。
【請求項７】
両性ポリアクリルアミドが線状ポリアクリルアミドである、請求項１〜６のいずれか１項に記載の使用する方法。
【請求項８】
両性ポリアクリルアミドのカチオン基が、２−（ジメチルアミノ）エチルアクリレート（ＡＤＡＭ）、［２−（アクリロイルオキシ）エチル］トリメチルアンモニウムクロリド（ＡＤＡＭ−Ｃｌ）、２−（ジメチルアミノ）エチルアクリレートベンジルクロリド、２−（ジメチルアミノ）エチルアクリレートジメチルスルフェート、２−ジメチルアミノエチルメタクリレート（ＭＡＤＡＭ）、［２−（メタクリロイルオキシ）エチル］トリメチルアンモニウムクロリド（ＭＡＤＡＭ−Ｃｌ）、２−ジメチルアミノエチルメタクリレートジメチルスルフェート、［３−（アクリロイルアミノ）プロピル］トリメチルアンモニウムクロリド（ＡＰＴＡＣ）、［３−（メタクリロイルアミノ）プロピル］トリメチルアンモニウムクロリド（ＭＡＰＴＡＣ）及びジアリルジメチルアンモニウムクロリド（ＤＡＤＭＡＣ）から選択されるモノマーに由来する、請求項１〜７のいずれか１項に記載の使用する方法。
【請求項９】
両性ポリアクリルアミドのアニオン基が、アクリル酸、マレイン酸、フマル酸、イタコン酸、アコニット酸、メサコン酸、シトラコン酸、クロトン酸、イソクロトン酸、アンゲリカ酸又はチグリン酸などの不飽和モノ−又はジカルボン酸から選択されるモノマーに由来する、請求項１〜８のいずれか１項に記載の使用する方法。
【請求項１０】
両性ポリアクリルアミドが、反応混合物中の非水性溶媒の含有量が１０質量％未満、好ましくは５質量％未満、より好ましくは３質量％未満である、ゲル重合によって得られたものである、請求項１〜９のいずれか１項に記載の使用する方法。
【請求項１１】
ポリマー製品が少なくとも２５質量％、好ましくは少なくとも６０質量％のポリマー含有量を有する、請求項１〜１０のいずれか１項に記載の使用する方法。
【請求項１２】
両性ポリアクリルアミドを含む水溶性ポリマー製品を水に溶解して、２．５〜５のｐＨ値を有する水性処理溶液を得る、請求項１〜１１のいずれか１項に記載の使用する方法。
【請求項１３】
無機微粒子、好ましくはベントナイト微粒子をさらに繊維懸濁液に添加する、請求項１〜１２のいずれか１項に記載の使用する方法。
【請求項１４】
繊維懸濁液が、乾燥紙又は板紙に基づいて、少なくとも５０質量％のリサイクル繊維材料、好ましくは段ボール箱古紙又は混合廃棄物を含む、請求項１〜１３のいずれか１項に記載の使用する方法。
【請求項１５】
繊維懸濁液がリサイクル繊維材料を含み、該リサイクル繊維材料が、乾燥リサイクル繊維材料に基づいて計算して１０〜１５０μｍの範囲の粒径を有する、０．０２ｍｇ／ｇを超え、好ましくは０．２ｍｇ／ｇを超える疎水性物質を含むものである、請求項１〜１４のいずれか１項に記載の使用する方法。
【請求項１６】
繊維懸濁液がクラフト法及び／又は機械パルプ化法によって得られる繊維を含む、請求項１〜１５のいずれか１項に記載の使用する方法。
【請求項１７】
両性ポリアクリルアミドを、１４ｇ／ｌを超えるコンシステンシーを有する繊維懸濁液に又は繊維懸濁液を調製するために使用するストック成分に、好ましくは抄紙機又は板紙抄紙機の抄紙機チェストの前で、より好ましくは抄紙機又は板紙抄紙機のミキシングチェストの前で添加する、請求項１〜１６のいずれか１項に記載の使用する方法。
【請求項１８】
両性ポリアクリルアミドを、製造する紙又は板紙１トン当たり１００〜２０００ｇの量で、好ましくは製造する紙又は板紙１トン当たり３００〜１５００ｇの範囲で、より好ましくは製造する紙又は板紙１トン当たり４００〜９００ｇの範囲で使用する、請求項１〜１７のいずれか１項に記載の使用する方法。
【請求項１９】
繊維ウェブが水性繊維懸濁液から形成される、紙又は板紙の製造方法であって、
−  水性繊維懸濁液を用意すること、
−  任意で、水性繊維懸濁液を希釈すること、
−  水性繊維懸濁液をヘッドボックスに送達し、水性繊維懸濁液をワイヤースクリーン上で脱水して湿った、紙又は板紙のウェブを形成すること、及び
−  湿ったウェブをプレスして乾燥させて紙又は板紙のウェブを得ること
を含み、
ｐＨ７で中性又はカチオン性の正味電荷、２，５００，０００〜１８，０００，０００ｇ／ｍｏｌの重量平均分子量及び４〜２８モル％の全イオン性を有する両性ポリアクリルアミドを含む水溶性ポリマー製品を繊維懸濁液に添加して、疎水性物質に起因する堆積物形成を抑制することを特徴とする製造方法。
【請求項２０】
請求項１９に記載の方法によって得られる紙又は板紙。
【発明の詳細な説明】
【技術分野】
【０００１】
本発明は、添付した独立請求項の前文に記載したように、紙又は板紙の製造における堆積物形成を抑制するためのポリマー製品の使用、堆積物形成を抑制するための両性水溶性ポリマー製品を使用する改良された紙又は板紙の製造方法、並びに紙製品又は板紙製品に関する。
【背景技術】
【０００２】
高速抄紙機（マシン）を用いた最新の製紙プロセスは障害に対して非常に敏感である。高速抄紙機の生産性を制限する重要な要素の一つは、堆積物（付着物：deposits）の形成にある。堆積物が形成するとウェブ破断（web breakages）を引き起こす可能性があるため、その予防策として、乾燥用シリンダー、カレンダー、ワイヤ、フェルトなどの最も影響を受けるそれぞれの表面については定期的に洗浄及び清掃を行うが、これが稼働停止時間（ダウンタイム）と製造ロスにつながる。また、堆積物が形成すると、ウェブ破断が生じるような量だけ紙品質を低下させる可能性があり、及び／又は、製造した紙が意図する最終用途に適さず使用を拒絶しなければならない程度に穴（孔）や黒い斑点を生じさせる可能性がある。たとえ堆積物が低レベルであっても、製造する紙品質の低下を招く可能性があり、最終製品の品質低下を、又は製造した紙を更に処理する場合の問題を引き起こす。例えば、ペーパーウェブ内の堆積物は、印刷中に突然、ウェブ破断及び印刷機の汚染を引き起こす可能性がある。
【０００３】
堆積物は、製紙においては、プロセス処理表面（process surface）上に堆積し得る材料に起因して生じる。また、堆積物は、典型的には、いわゆるスティキィ（粘着性異物：stickies）及びピッチ（pitch）を含む疎水性物質によって引き起こされる。
【０００４】
紙及び板紙の製造関連では、例えば、段ボール箱古紙（OCC）及びその他のリサイクル紙及び板紙等級などの安価な繊維源の使用が、過去数十年にわたって増加している。原材料としてのリサイクル繊維材料の使用が、紙及び板紙製造における疎水性物質、いわゆるスティキィの主な供給源である。これらの疎水性物質は、その幾分か又は大半が、リサイクル繊維原料のパルプ化中に除去されるが、その相当量は依然として紙又は板紙製造工程に持ち越される。一般に、疎水性物質は、パルプ化段階でリサイクル原料から放出され、次の段階で、例えばスクリーニング（ふるい分け）、遠心洗浄、浮選（フローテーション）、洗浄、又は溶解空気浮選による濃縮化濾液処理の間にパルプから除去される。疎水性物質は、また、抄紙機損紙、特にコーテッド損紙から生じる可能性がある。
【０００５】
疎水性物質のさらに別の供給源としては、繊維それ自体であり、特にクラフトパルプ化法、完全機械パルプ化法、サーモメカニカルパルプ化法又はセミメカニカルパルプ化法に由来する。クラフトパルプ化法及び機械パルプ化法に由来する繊維は、天然の疎水性物質、いわゆるピッチの主な供給源であり、このピッチには、塩形態又は遊離形態のいずれかの、木材抽出物、ステロール、脂肪酸、樹脂酸、脂肪酸エステルが含まれる。
【０００６】
スティキィ（粘着性異物）及びピッチは、両方とも本来疎水性であるが、製紙プロセスにおいては異なった挙動をする。例えば、ピッチは、高温でタッキィ（粘着性：tacky）が低下し分散性が高まり、一方、スティキィは、高温でさらにスティキィ（粘着性・固着性：stickier）になり、したがって一層プロセス処理表面上に堆積し易くなる。疎水性物質の異なるサイズ画分もまた異なった挙動を行うことがある。いわゆるマクロスティキィ（macrostickies）は、堆積物を形成する傾向が高いが、例えばスクリーニング又は遠心洗浄によって機械的に除去可能である。粒径（粒子サイズ：particle size）が約１５０μｍ未満のスティキィは、マイクロスティキィ（microstickies）と呼ばれるが、特にｐＨ、温度、導電率、電荷（charge）などが急激に変化するプロセスポイントでは、凝集、堆積物、ウェブ破断、汚れの堆積を生じる原因となる可能性もある。マイクロスティキィはパルプから機械的に容易には除去されない。脱墨の際の浮選又は洗浄段階では幾分かのマイクロスティキィを除去することができるが、その各プロセスはインク除去を目的に最適化されており、マイクロスティキィ除去に対する各プロセスの効率が低下する。マイクロスティキィは一般的には繊維及び微粉に追従し溶解空気浮選法で処理することができる濾液の方に分離されないので、マイクロスティキィの除去は濃縮段階においても効率的ではない。
【０００７】
紙及び板紙製造に使用されるパルプは、また、通常、疎水性の溶解したコロイド状物質を含有している。これらの物質は、工程水中にとどまる傾向があり、堆積物を形成し得る、より大きな疎水性粒子になるように凝集する可能性がある。
【０００８】
脱墨段階又はその他のリサイクル繊維処理段階で除去されなかった疎水性物質、及びスクリーンに捕捉されなかった疎水性物質は、抄紙機又は板紙抄紙機に入り、工程水中を循環する。環境意識の高揚と規制とにより、製紙プロセスはますます閉鎖化し、使用する淡水が少なくなっている。これにより、繊維懸濁液及び工程水中に疎水性物質を含む妨害物質が大量に蓄積するような結果になっている。
【０００９】
疎水性物質の堆積傾向を減少させるため、すなわち、疎水性物質の粘着性（タッキィ：tacky）を減じるため、製紙プロセスに化学物質を添加して疎水性粒子の周りに親水性材料の境界層を構築することによって、循環疎水性物質を抑制することができる可能性がある。小さい疎水性粒子のコロイド安定性は界面活性剤及び分散剤によって向上させることができ、こうすることで、それら粒子の凝集及び表面への堆積を防止する。スティキィ、すなわち、マイクロスティキィ及びマクロスティキィは、両方とも、界面活性剤を用いて効果的に安定化するには粒子サイズ（寸法）が大き過ぎる傾向がある。
【００１０】
ジアリルジメチルアンモニウムクロリド（ＤＡＤＭＡＣ）のホモポリマーのようなカチオン性高荷電ポリマーが、ピッチ及びスティキィなどの疎水性物質を固定（定着：fixation）化させて制御するために、従来から、固定剤として使用されている。ポリビニルアルコールのような非イオン性ポリマー、及びポリアクリルアミド−酢酸ビニルのようなコポリマーが、粘着性低減（detackification）によるスティキィ抑制のために使用されてきた。また、ミョウバン、デンプン及び低分子量カチオン性凝固剤が堆積物の抑制のために従来から使用されている。アニオントラシュ並びにピッチ及びスティキィを少なくとも部分的に含む有害な物質をコンプレックス（complex）の形成によって中和することができるからである。しかしながら、これらのコンプレックスはプロセス中で濃縮され、更なる堆積の問題を引き起こす可能性があることが観察された。したがって、紙及び板紙製造において、疎水性物質の制御を改良すること、及び堆積物形成を効果的に抑制及び防止することが継続して必要である。
【発明の概要】
【発明が解決しようとする課題】
【００１１】
本発明の一目的は、従来技術に存在する欠点を最小限にするか、又はさらには解消することである。
【００１２】
本発明の他の目的は、紙又は板紙の製造において疎水性物質が原因で起こる堆積物形成に対する効果的な抑制を提供することである。
【００１３】
本発明の更なる目的は、特に繊維上への疎水性物質の固定を改善することである。
【課題を解決するための手段】
【００１４】
これらの目的は、独立請求項の特徴部分に提示した特徴事項を具備する発明によって達成される。本発明の幾つかの好適な実施形態は従属請求項に提示する。
【００１５】
また、従属請求項に記載した特徴及び明細書中の実施形態は、特に明記しない限り互いに自由に組み合わせることができる。
【００１６】
本明細書に提示した例示的な実施形態及びその利点は、必ずしも個々に言及するとは限らないが、適用可能な部分を通じて本発明に係る使用、方法及び紙又は板紙にも関連する。
【発明を実施するための形態】
【００１７】
ｐＨ７で中性又はカチオン性の正味電荷、２，５００，０００〜１８，０００，０００ｇ／ｍｏｌの重量平均分子量及び４〜２８モル％の全イオン性を有する両性ポリアクリルアミドを含む水溶性ポリマー製品（剤：polymer product）についての、本発明に係る典型的な使用は、繊維ウェブが水性繊維懸濁液から形成される紙又は板紙の製造において疎水性物質に起因する堆積物形成を抑制するためのものである。
【００１８】
本発明に係る典型的な製紙方法にあっては、繊維ウェブが水性繊維懸濁液から形成される紙又は板紙の製造において、当該方法は、
−  水性繊維懸濁液を用意すること、
−  任意で、水性繊維懸濁液を希釈すること、
−  水性繊維懸濁液をヘッドボックスに送達し（delivering）、水性繊維懸濁液をワイヤースクリーン上で脱水して湿った、紙又は板紙のウェブを形成すること、及び
−  湿ったウェブをプレス（圧搾：pressing）して乾燥させて紙又は板紙のウェブを得ること
を含み、
ｐＨ７で中性又はカチオン性の正味電荷、２，５００，０００〜１８，０００，０００ｇ／ｍｏｌの重量平均分子量及び４〜２８モル％の全イオン性（total ionicity）を有する両性ポリアクリルアミドを含む水溶性ポリマー製品を繊維懸濁液に添加して、疎水性物質に起因する堆積物形成を抑制することを特徴とする方法である。ポリマー製品を繊維懸濁液に添加する前に、ポリマー製品を水に溶解するか又は水で希釈して水性処理溶液を得るのが好ましい。
【００１９】
本発明に係る典型的な紙又は板紙は、本発明の方法又は水溶性両性ポリマーについての本発明の使用により得られる。
【００２０】
今や、驚くべきことに、特定の両性ポリアクリルアミドを含む水溶性ポリマー製品が堆積物形成の抑制に有効であることが判明した。該両性ポリアクリルアミドが、疎水性物質を繊維上に、したがって紙ウェブ又は板紙ウェブ上にうまく固定させ、すなわち付着又は会合させ、それによってプロセス処理表面及び／又は工程水に当該物質が蓄積及び付着堆積するのを削減することができると考えられる。両性ポリアクリルアミドの全イオン性、特にカチオン性は低く、それによって紙又は板紙製造工程の過剰カチオン化（overcationiaation）の危険性を減少することができる。さらに、ポリアクリルアミドの両性構造中に少なくとも局所的なカチオン電荷が存在すると、一般にスティキィ中に存在するアクリレートのようなアニオン性に帯電したポリマーに対する親和性が得られるが、一方、両性ポリアクリルアミド構造中の局所アニオン電荷は、凝集スティキィ及び／又はピッチ中に度々存在するカルシウムイオンとイオン結合を形成する可能性がある。
【００２１】
また、従来の堆積物抑制剤よりも高い分子量の両性ポリアクリルアミドを堆積物抑制に使用した場合、予想外にも、該両性ポリアクリルアミドは、マイクロスティキィから凝集コロイドまで、さらにはマクロスティキィも含めて、粒子の大きさが大きく変化する疎水性物質を繊維上に固定化することができることが観察された。このような、粒径の大きい疎水性物質をも固定する能力は明らかな利点を提供する。これまで、典型的には、マクロスティキィのような大きい粒径を有する疎水性粒子は繊維懸濁液又はリサイクル繊維材料画分のスクリーニングによって除去することに頼ってきた。しかしながら、マイクロスティキィ及びコロイド疎水性物質のような小さな疎水性物質は、製紙工程中に凝集してその大きさを増大させることがあり、それによって１００ミクロンを超える又は１５０ミクロンをも超えるような粒径を有する疎水性物質が、スクリーニングの後でも、繊維懸濁液中に存在する可能性がある。
【００２２】
本発明は、１〜１５０ミクロン、例えば３〜１００ミクロンの粒径を有する疎水性物質を特に繊維上に固定することによって当該疎水性物質の堆積物形成を抑制するのに特に有効である。これは、カチオン性無機固定剤のような、又は高カチオン性低分子量有機ポリマー（ポリエピアミン又はポリジアリルジメチルアンモニウムクロリド（ポリ−ＤＡＤＭＡＣ）のような）のような従来の固定剤を超える利益である。従来の固定剤は、１〜３ミクロンの粒径を有する疎水性物質の堆積物形成を抑制することができるが、それより大きいサイズの疎水性粒子を繊維上に固定することは、少なくとも効率的には、できないものである。
【００２３】
驚くべきことに、両性ポリマーを含むポリマー製品の本発明に係る使用は、３〜１５０μｍの粒径を有するマイクロスティキィ、及び同時にピッチ又は０．２〜３μｍの粒径を有するコロイド状スティキィのような疎水性粒子の両方の固定化に効果的である。この実現は、水循環（water loops）内及び抄紙機又は板紙抄紙機のアプローチシステム内での疎水性物質の凝集によって引き起こされる堆積を抑制及び防止するのに有利である。本発明は、また、スティキィのような疎水性物質を繊維と共に紙ウェブに（改善された効率で）保持するのに役立つ。疎水性物質の歩留まり（retention）を改善することで白水中での疎水性物質の凝集が減少する。
【００２４】
用語「疎水性物質（hydrophobes）」又は「疎水性物質（hydrophobic substances）」は、本明細書中では完全に交換可能で同義語であり、製紙中に存在する、スティキィ及びピッチを含み、潜在的に堆積物の原因となる、全ての疎水性妨害物質を包含するべく使用する。用語「スティキィ（stickies）」は、例えば、スチレンブタジエンゴム（ＳＢＲ）、エチレンビニル及びポリビニルアセテート、ポリビニルアクリレート、ポリエチレン, ポリイソプレン、ポリイソブテン、ポリブタジエン、ポリアミド、ポリウレタン、ポリビニルアルコール、ポリビニルプロピオネート、ポリビニルエーテル、ポリエステル、アクリル酸エステル、ブロックコポリマー、ワックス、天然又は変性樹脂を含む、感圧接着剤、ホットメルト接着剤、分散接着剤、及び溶媒接着剤などの接着剤；鉱油、ワックス、炭化水素及びアルキド樹脂、ロジンエステル、不飽和脂肪酸、エポキシ、ポリオール、ウレタン、ポリエステル、ポリビニル及びスチレンアクリレート、ポリエステル及びヒドロキシルポリエステル、ＳＢＲ及びポリビニルブチラールを含む、吸収性、酸化性、放射線硬化性印刷インク及び電子写真用トナーなどの印刷インク；ＳＢＲ、及びポリビニルアセテート及びアクリレートを含む、ラテックスなどのコーティングバインダー；包装用カートンに使用されるワックス；及び 疎水性の内部及び表面サイズ剤に由来する合成疎水性物質を意味する。用語「ピッチ」は、木材抽出物、ステロール、脂肪酸、樹脂酸、脂肪酸エステル（これらの塩及びその他の形態を含む）などの天然疎水性物質及び木材誘導体を意味する。
【００２５】
疎水性物質は大きさによっても分類することができる。ここで使用するように、用語「マクロスティキィ」は、通常、例えばスクリーンによって機械的に除去可能な、１５０ミクロンを超える直径を有する疎水性粒子を意味する。用語「マイクロスティキィ」は、直径３〜１５０ミクロンの疎水性粒子を意味し、通常はスクリーンでは除去できない。溶解疎水性物質及びコロイド状疎水性物質とは、溶解しているか又は３ミクロン未満の粒径を有する疎水性物質を意味する。
【００２６】
ここで使用するとき、「疎水性物質の堆積物形成の抑制」という概念は、疎水性物質を繊維懸濁液から除去することによって、特に疎水性物質を繊維上に固定して除去することによって紙又は板紙製造工程における疎水性物質に起因する堆積物形成を防止又は低減することを意味する。本明細書において、用語「固定（fixation）」、「固定すること（fixing）」及び「固定する（fix）」は、疎水性物質を繊維上に少なくとも一時的又は恒久的に結合又は付着させることを意味する。
【００２７】
本出願との関連では、用語「両性ポリアクリルアミド」は、カチオン基とアニオン基の両方がｐＨ７の水溶液中に存在するポリアクリルアミドを意味する。両性ポリアクリルアミドは、アクリルアミド又はメタクリルアミドとアニオン性及びカチオン性モノマーの両方との共重合によって得られる。両性ポリアクリルアミドはアクリルアミドとアニオン性及びカチオン性モノマーの両方との共重合によって得ることが好ましい。
【００２８】
用語「水溶性」は、本出願との関連では、ポリマー製品、結果として両性ポリアクリルアミドは水と完全に混和性であることと理解されたい。過剰の水と混合した場合、ポリマー製品中の両性ポリアクリルアミドは完全に溶解することが好ましく、得られたポリマー溶液は各々分離したポリマー粒子又は顆粒を本質的に含まないのが好ましい。過剰の水は、得られたポリマー溶液が飽和溶液とならないことを意味する。
【００２９】
両性ポリアクリルアミドはｐＨ７で中性又はカチオン性の正味電荷を有する。これは、ｐＨ７において、ポリアクリルアミド中に存在するアニオン性及びカチオン性荷電基の電荷が互いに打ち消し合うことを意味し、それにより両性ポリアクリルアミドが中性の正味電荷を有することを意味する。あるいは、両性ポリアクリルアミドがｐＨ７でアニオン電荷よりも多くのカチオン電荷を有し、それによって両性ポリアクリルアミドがカチオン性の正味電荷を有することを意味する。一実施形態によれば、両性ポリアクリルアミド中の荷電基の５０〜９５％、好ましくは６０〜９０％、より好ましくは７０〜８５％がカチオン性である。両性ポリアクリルアミドと繊維との相互作用、それによって疎水性物質の固定を改善するためには、アニオン性に荷電した基よりもカチオン性に荷電した基を多く有することが好適である。したがって、好ましい一実施形態によれば、両性ポリアクリルアミドは、ｐＨ７で測定してカチオン性の正味電荷を有する。このことは、両性ポリアクリルアミドの正味電荷は、たとえ両性ポリアクリルアミドがアニオン基を含んでいても正のままであることを意味する。両性ポリアクリルアミドの正味電荷は、存在するカチオン基とアニオン基の電荷の合計として計算される。
【００３０】
一実施形態によれば、ポリマー製品中の両性ポリアクリルアミドは、３〜２５モル％、好ましくは５〜１４モル％、より好ましくは５〜９モル％の、カチオン性モノマーから誘導される構造単位を含む。一実施形態によれば、ポリマー製品中の両性ポリアクリルアミドは、０．５〜５モル％、好ましくは１〜４モル％、より好ましくは１〜２．５モル％の、アニオン性モノマーから誘導される構造単位を含む。
【００３１】
両性ポリアクリルアミドは、２，５００，０００〜１８，０００，０００ｇ／ｍｏｌの重量平均分子量を有する。両性ポリアクリルアミドがゲル重合プロセスによって調製したものであるとき、ポリアクリルアミドの重量平均分子量は、好ましくは４，０００，０００〜１８，０００，０００ｇ／ｍｏｌであってもよい。好ましい一実施形態によれば、両性ポリアクリルアミドは、３，０００，０００〜１８，０００，０００ｇ／ｍｏｌ、好ましくは３，５００，０００〜１１，０００，０００ｇ／ｍｏｌ、より好ましくは４，０００，０００〜８，０００，０００ｇ／ｍｏｌ、より好ましくは４，０００，０００〜６，０００，０００ｇ／ｍｏｌの範囲の重量平均分子量を有する。両性ポリアクリルアミドの分子量は、その挙動と性能に大きな影響を与える。両性ポリアクリルアミドの重量平均分子量が２，５００，０００ｇ／ｍｏｌ以上であるときは、より大きな疎水性粒子であっても、繊維への当該疎水性粒子の固定化が改善することが観察された。重量平均分子量が１８，０００，０００ｇ／ｍｏｌ以下であるときは、繊維の間により均等にスペースが設けられ、過剰フロキュレーションの危険性が減少するので、ポリマー投与量がより高い場合であっても、ウェブ形成が妨げられることもないことが観察された。これは、また、アニオン電荷とカチオン電荷の両方が最適に存在することによるものであって、両性ポリマーは製紙用繊維懸濁液に、特に中性製紙ｐＨにループを形成することができ、それによって形成ウェブの地合い（formation）を損なう可能性がある過度に広範なフロキュレーションを防止する。
【００３２】
両性ポリアクリルアミドは、６．７〜２７ｄｌ／ｇの範囲の固有粘度を有することができ、この粘度範囲は約２，５００，０００〜１８，０００，０００ｇ／ｍｏｌの重量平均分子量にほぼ相当する。好適な一実施形態によれば、両性ポリアクリルアミドの固有粘度は、７．５〜２７ｄｌ／ｇ、好ましくは８．５〜１９ｄｌ／ｇ、より好ましくは９．３〜１５．２ｄｌ／ｇ、さらにより好ましくは９．３〜１２．５ｄｌ／ｇの範囲とすることができる。固有粘度は分子サイズを反映するものであり、これから、以下に説明するように重量平均分子量を計算することができる。
【００３３】
「重量平均分子量」の値は、本書との関連ではポリマー鎖長の大きさを説明するのに使用される。重量平均分子量値は、ウベローデ型（Ubbelohde）毛細管粘度計を用いて２５℃で１Ｎ  ＮａＣｌ中で既知の方法で測定した固有粘度の結果から計算するのが好ましい。毛細管を適切に選び、この出願の測定においては、定数Ｋ＝０．００５２２８を有するウベローデ型毛細管粘度計を使用した。次いで、平均分子量は、固有粘度の結果から、Ｍａｒｋ−Ｈｏｕｗｉｎｋの式［η］＝Ｋ・Ｍａを用いて既知の方法で計算する。上記式中、［η］は固有粘度、Ｍは分子量（ｇ／ｍｏｌ）であり、Ｋ及びａは、Ｐｏｌｙｍｅｒ  Ｈａｎｄｂｏｏｋ（第４版、第２巻、編集者：Ｊ．Ｂｒａｎｄｒｕｐ、Ｅ．Ｈ．Ｉｍｍｅｒｇｕｔ及びＥ．Ａ．Ｇｒｕｌｋｅ、Ｊｏｈｎ  Ｗｉｌｅｙ  ＆  Ｓｏｎｓ，Ｉｎｃ．、ＵＳＡ、１９９９年、ポリ（アクリルアミド）についてｐ．VII／１１）に記載のパラメータである。したがって、パラメータＫの値は０．０１９１ｍｌ／ｇであり、パラメータ「ａ」の値は０．７１である。使用条件下で、これらのパラメータについて与えられた平均分子量範囲は４９０，０００〜３，２００，０００ｇ／ｍｏｌであるが、この範囲外の分子量の大きさを記述するためにも同じパラメータが使用される。固有粘度測定用のポリマー溶液のｐＨは、両性ポリアクリルアミドについて想定されるポリイオンコンプレックスの形成を避けるためにギ酸によって２．７に調整される。
【００３４】
両性ポリアクリルアミドは、４〜２８モル％の全イオン性を有することができる。好ましい一実施形態によれば、両性ポリアクリルアミドの全イオン性は、４〜１８モル％、好ましくは５〜１３モル％、より好ましくは６〜１２モル％、さらにより好ましくは６〜１０モル％の範囲である。ポリマー製品の両性ポリアクリルアミドは、アクリルアミド及び／又はメタクリルアミドモノマーから誘導される、少なくとも７２モル％、好ましくは少なくとも８２モル％の構造単位、及び、アニオン性モノマー及びカチオン性モノマーに由来する、最大で２８モル％、好ましくは最大で１８モル％の構造単位を含むものとすることがよい。全イオン性は、ｐＨ７で両性ポリアクリルアミド中の、イオン電荷を有する基の全てを包含するものであり（その荷電基の大部分はイオン性モノマー単位に由来する）、連鎖停止剤などに由来するその他の荷電基をも包含する。このことが効果的なのは、ポリマーの全イオン性が最大で１８モル％である場合、特にポリマーの重量平均分子量が２，５００，０００〜１８，０００，０００ｇ／ｍｏｌ、又は好ましくは３，５００，０００〜１１，０００，０００ｇ／ｍｏｌである場合であることが観察されている。イオン性、特にカチオン性がより高いと、ポリマー製品の投与量を増加させて使用するときには過剰カチオン化を引き起こす可能性がある。したがって、両性ポリアクリルアミドのイオン性が比較的低いと、たとえパルプがゼロに近いゼータ電位値を有していても、繊維懸濁液に対してポリマー製品を高投与量で使用することが可能となる。両性ポリアクリルアミドのイオン性は、紙料中のゼータ電位の問題、すなわちパルプのゼータ電位が正の値にシフトするのを回避する見地から最適化することができる。
【００３５】
好ましい一実施形態によれば、両性ポリアクリルアミドは線状ポリアクリルアミドである。言い換えれば、両性ポリアクリルアミドは非分枝状であり、好ましくは架橋されていないものである。その重合において、架橋剤の量は０．００２モル％未満、好ましくは０．０００５モル％未満、より好ましくは０．０００１モル％未満である。一実施形態によれば、その重合には架橋剤を全く含まない。線状両性ポリアクリルアミドは、製造する紙又は板紙の品質を低下させるおそれのある不溶性ポリマー粒子の可能性を効果的に削減するものである。
【００３６】
一実施形態によれば、両性ポリアクリルアミド中のカチオン基は、２−（ジメチルアミノ）エチルアクリレート（ＡＤＡＭ）、［２−（アクリロイルオキシ）エチル］トリメチルアンモニウムクロリド（ＡＤＡＭ−Ｃｌ）、２−（ジメチルアミノ）エチルアクリレートベンジルクロリド、２−（ジメチルアミノ）エチルアクリレートジメチルスルフェート、２−ジメチルアミノエチルメタクリレート（ＭＡＤＡＭ）、［２−（メタクリロイルオキシ）エチル］トリメチルアンモニウムクロリド（ＭＡＤＡＭ−Ｃｌ）、２−ジメチルアミノエチルメタクリレートジメチルスルフェート、[３−（アクリロイルアミノ）プロピル］トリメチルアンモニウムクロリド（ＡＰＴＡＣ）、［３−（メタクリロイルアミノ）プロピル］トリメチルアンモニウムクロリド（ＭＡＰＴＡＣ）及びジアリルジメチルアンモニウムクロリド（ＤＡＤＭＡＣ）から選択されるモノマーに由来する。第四級アミンは、その電荷がｐＨ依存性ではないので、好適なカチオン性モノマーである。また、そのカチオン性モノマーは［２−（アクリロイルオキシ）エチル］トリメチルアンモニウムクロリド（ＡＤＡＭ−Ｃｌ）であることがより好ましい。
【００３７】
一実施形態によれば、両性ポリアクリルアミドのアニオン基が、アクリル酸、マレイン酸、フマル酸、イタコン酸、アコニット酸、メサコン酸、シトラコン酸、クロトン酸、イソクロトン酸、アンゲリカ酸又はチグリン酸などの不飽和モノ−又はジカルボン酸から選択されるモノマーに由来する。
【００３８】
ポリマー製品の両性ポリアクリルアミドは、フリーラジカル重合によって、溶液重合；分散重合、例えば無機塩及び／又は有機高分子電解質の存在下での分散重合；乳化重合、特に逆乳化重合；又はゲル重合などの任意の適切な重合方法を使用して、特定の範囲内の分子量を有する水溶性ポリアクリルアミドを製造することにより、得ることができる。このようにして得られたポリマー製品は、例えば、水溶液、水性分散液、エマルション、又は乾燥粒子状ポリマー製品の形態であることができる。逆乳化重合などの乳化重合、及びゲル重合では、少なくとも２５質量％などのより高いポリマー含有量を有するポリマー製品、及び、さらには、特定された全分子量範囲内の任意の分子量を有するポリマーを得ることができる。
【００３９】
一実施形態によれば、ポリマー製品の両性ポリアクリルアミドは、好ましくはゲル重合によって得ることができる。一実施形態によれば、この調製方法では、アクリルアミドなどの非イオン性モノマーと、荷電したアニオン性モノマー及びカチオン性モノマーとを含む反応混合物を使用することができる。反応混合物中のモノマーは開始剤の存在下でフリーラジカル重合を用いることにより重合させる。重合開始時の温度は４０℃未満でもよく、時には３０℃未満でもよい。さらに、時には、重合開始時の温度が５℃未満であってもよい。反応混合物のフリーラジカル重合により、ゲル形態又は高粘性液体の両性ポリアクリルアミドが生成する。ゲル重合の後、得られたゲル形態の両性ポリアクリルアミドを破砕（シュレッディング：shred）又は細断する（チョッピング：chop）などして粉砕する（comminuted）と共に乾燥させることによって、粒状ポリマー製品が得られる。使用する反応装置に応じて、重合を行うのと同じ反応装置内で破砕又は細断を行うこともできる。例えば、重合をスクリューミキサーの第１の領域で実施することができ、得られたポリマーの破砕を該スクリューミキサーの第２の領域で実施する。また、破砕、細断又はその他の粒径調整を反応装置とは別の処理装置で行うことも可能である。例えば、得られた水溶性（hydrosoluble）、すなわち水溶性ポリマーをベルトコンベアである反応装置の第２の端部から回転式孔スクリーン（hole screen）などを通って移送し、ここで小さな粒子状に破砕又は細断される。破砕又は細断した後、粉砕ポリマーを乾燥し、所望の粒度に粉砕し（ミリング：milled）、そして貯蔵及び／又は輸送のため梱包する。
【００４０】
本発明の一実施形態によれば、両性ポリアクリルアミドはゲル重合プロセスによって得られる。この場合、重合開始時の反応混合物中のモノマーの含有量は、少なくとも２９質量％、好ましくは少なくとも３０質量％、より好ましくは少なくとも３２質量％である。
【００４１】
一実施形態によれば、ポリマー製品は、少なくとも２５質量％、好ましくは少なくとも６０質量％のポリマー含有量を有する。ポリマー含有量がより低いポリマー製品、例えば溶液重合で得られるポリマー製品の場合、使用濃度まで容易に希釈又は溶解できるという利点を有する。高いポリマー含有量を有するポリマー製品、例えばゲル重合で得られるポリマー製品の場合、製品の物流の観点からより費用効率が高い。高ポリマー含有量である場合は、微生物安定性を改善できるという追加的な利点を有する。例えば、ポリマー製品のポリマー含有量が少なくとも６０質量％である場合（この場合、ゲル重合によって得られるポリマー製品の場合典型的である）、微生物活性が低下し、したがって温暖な気候で、かつ、保管期間が長期であっても、ポリマー製品はより安定である。
【００４２】
本発明の好ましい一実施形態によれば、ポリマー製品中の両性ポリアクリルアミド含有量は、６０〜９８質量％、好ましくは７０〜９８質量％、より好ましくは７５〜９５質量％、さらにより好ましくは８０〜９５質量％、時にはさらにより好ましくは８５〜９３質量％の範囲である。ポリマー製品の両性ポリアクリルアミド含有量が高いので、当然ながら活性両性ポリアクリルアミドの量も多い。このことはポリマー製品の輸送及び貯蔵コストに良い影響を与える。ポリマー製品の水分含有量は、典型的には５〜１２質量％である。
【００４３】
好ましい一実施形態によれば、両性ポリアクリルアミドを含むポリマー製品は粒子形態である。本出願との関連では、用語「粒子形態」は、離散的な（discrete）固体粒子又は顆粒を意味する。本発明の一実施形態によれば、ポリマー製品は、２．５ｍｍ未満（＜）、好ましくは２．０ｍｍ未満（＜）、より好ましくは１．５ｍｍ未満（＜）の平均粒度を有する両性ポリアクリルアミドの粒子又は顆粒を含む。これらの粒子は、ゲル重合によって得られた両性ポリアクリルアミドに、切断（cutting）、粉砕（milling）、破砕、細断などの機械的粉砕を施すことによって得られる。
【００４４】
本発明の一実施形態によれば、粒子形態のポリマー製品の固形分は、８０質量％を超え（＞）、好ましくは８５質量％を超え（＞）、より好ましくは８０〜９７質量％の範囲、さらにより好ましくは８５〜９５質量％の範囲であることができる。固形分が高い場合は、ポリマー製品の貯蔵及び輸送特性の観点から有益である。
【００４５】
両性ポリアクリルアミドを含む水溶性ポリマー製品は、使用に際し、通常、水に溶解し及び／又は希釈し、こうすることで水性処理溶液を得る。当該水性処理溶液のポリマー含有量は、０．１〜４質量％、好ましくは０．３〜３質量％、より好ましくは０．５〜２質量％とすることができる。一実施形態によれば、両性ポリアクリルアミドを含む水溶性ポリマー製品は、ｐＨ２．５〜５の水に溶解し又は希釈して、水性処理溶液を得る。適切なｐＨの調整は、例えば酸又は塩基を添加することによって行うことができる。ポリマーの溶解にこのようなわずかに酸性のｐＨを使用すると、当該ポリマーはその完全な機能性を維持する。
【００４６】
本発明の好ましい一実施形態によれば、両性ポリアクリルアミドを含むポリマー製品は、紙又は板紙の製造において疎水性物質によって引き起こされる堆積物形成を制御するために使用される。ここで、その、紙又は板紙の製造では、リサイクル繊維材料を含む繊維の水性懸濁液から繊維ウェブが形成されるものである。一実施形態によれば、繊維懸濁液は、乾燥紙又は板紙に基づいて、少なくとも５０質量％、好ましくは少なくとも６０質量％、より好ましくは少なくとも７０質量％のリサイクル繊維材料を含む。幾つかの実施形態では、繊維懸濁液は、８０質量％を超える（＞）、又は１００質量％の、リサイクル繊維材料に由来する繊維を含んでもよい。好ましい一実施形態によれば、リサイクル繊維材料は、古段ボール箱、混合オフィス廃棄物（waste）、古新聞、古雑誌、ダブルライナークラフト、及びこれらの任意の混合物から選択することができる。好ましい一実施形態によれば、リサイクル繊維材料としては、脱墨段階を経ていない、古段ボール箱又は混合廃棄物又は古新聞紙から選択してもよい。古段ボール箱（ＯＣＣ）は、テストライナー、ジュート又はクラフトのライナーを有する段ボール箱を含むリサイクル繊維材料を意味し、この用語はまた二重選別段ボール箱（ＤＳ  ＯＣＣ）も含むことがある。混合廃棄物（ＭＸＷ）は、ＯＣＣ、裏白チップボール及び／又は折り畳み箱用板紙のようなリサイクル板紙、並びに古新聞紙、古雑誌及び／又はオフィス廃紙のようなリサイクル紙とのリサイクル混合物を表す。混合オフィス廃棄物（ＭＯＷ）は、主にコピー用紙、プリンター用紙、オフセット用紙を含むリサイクル繊維材料を表す。ダブルラインクラフト（double lined kraft）は、例えばクラフト又はジュートライナーの、きれいな選別した未印刷の段ボールカートン、箱、シート又は裁ち落とし（trimmings）を含むリサイクル繊維材料を意味する。裏白チップボール（ＷＬＣ）は、例えばＯＣＣ、混合オフィス廃棄物、又は古新聞（ＯＮＰ）に由来する、脱墨繊維材料及び／又は未脱墨リサイクル繊維材料を１つ又は複数の層で含む多層すき合わせ板紙を意味する。繊維懸濁液中にこれらのリサイクル繊維材料のいずれかが存在すると、通常、脱水性及び紙強度が低下し、そして疎水性の溶解したコロイド状物質によるかなりの負荷がプロセスにもたらされる。リサイクル繊維を使用し、繊維懸濁液中に負荷の高い疎水性物質を有するプロセスでは、特に本発明に係るポリマー製品を使用ことにより利益を得る。堆積物の形成が削減するだけでなく、疎水性物質と従来のカチオン性歩留り向上剤、乾燥強度剤及び湿潤強度剤との干渉も減少することが観察されている。ワイヤやフェルトなどのプロセス処理表面の洗浄を削減することができる可能性がある。
【００４７】
一実施形態によれば、繊維懸濁液は、抄紙機又は板紙抄紙機のヘッドボックスで測定して、少なくとも１．５ｍＳ／ｃｍ、好ましくは少なくとも２．０ｍＳ／ｃｍ、より好ましくは少なくとも３．０ｍＳ／ｃｍの導電率を有する。高導電率は、疎水性物質の高い負荷を有している、リサイクル繊維を含む繊維懸濁液及び／又は閉じた製紙プロセスにとって典型的である。両性ポリアクリルアミドを含むポリマー製品は、堆積物抑制の有効性を顕著に低下させることなく、高導電率でも使用することができる。
【００４８】
本発明の好適な一実施形態によれば、繊維懸濁液はリサイクル繊維材料を含み、この材料は、乾燥したリサイクル繊維材料に基づいて計算して１０〜１５０μｍの範囲の粒径を有する疎水性物質を０．０２ｍｇ／ｇを超える、好ましくは０．２ｍｇ／ｇを超える量含有する。疎水性粒子の量は、この出願における実験の部に記載されている抽出方法を使用することによって測定する。特に、浮選法段階及び／又は洗浄段階なしで処理されるリサイクル繊維材料が、両性ポリアクリルアミドを含むポリマー製品を用いる本発明に係る使用から利益を得る。
【００４９】
本発明の一実施形態によれば、繊維懸濁液は、クラフト法及び／又は機械的パルプ化法によって得られる繊維を含む。繊維懸濁液がクラフト及び／又は機械的パルプ化法からの繊維を含むとき、プロセス中のピッチの量は増加する可能性がある。本発明に係る使用は、また、ピッチに起因する堆積物形成の抑制に対しても改善を実現する。
【００５０】
両性ポリアクリルアミドを含むポリマー製品の水性処理溶液は、ウェットエンド薬品として繊維懸濁液に、好ましくは濃厚ストックに添加することができる。ここで濃厚ストックは、２０ｇ／ｌより高い、好ましくは２５ｇ／ｌを超える、より好ましくは３０ｇ／ｌを超えるコンシステンシーを有する繊維質ストック又は完成紙料と理解される。一実施形態によれば、２０ｇ／ｌを超えるコンシステンシーを有する繊維懸濁液に両性ポリアクリルアミドを添加する。一実施形態によれば、処理溶液の添加場所としては、ストック貯蔵塔の後であって、濃厚ストックをワイヤピット（オフマシンサイロ）内で短経路（short loop）白水により希釈する前に配置する。繊維懸濁液への両性ポリアクリルアミドの添加は、抄紙機又は板紙抄紙機のマシンチェストの前で行うことが好ましく、より好ましくはミキシングチェストの前で行うことである。このようにして、両性ポリアクリルアミドは、疎水性物質と相互作用し疎水性物質を繊維上に固定するためより多くの時間を有する。リサイクル繊維を使用する場合、両性ポリマーを含むポリマー製品は、リサイクル繊維を含むストック成分に（当該ストック成分が、例えば損紙、クラフトパルプ又は機械パルプのような、他のストック成分と混合される前に）添加するのが好ましい。他方、両性ポリアクリルアミドは、その構造中にアニオン電荷が存在するために、そのポリマーが、ポンプ類、洗浄器類、又はスクリーン類などの後続の装置類による剪断力により切断又は変形される場合に再凝集することができる。
【００５１】
一実施形態によれば、ポリマー製品は、両性ポリアクリルアミドの量が、製造する紙又は板紙１トン当たり１００〜２０００ｇ、より好ましくは、製造する紙又は板紙１トン当たり３００〜１５００ｇの範囲、より好ましくは、製造する紙又は板紙１トン当たり４００〜９００ｇの範囲にあるような量で使用される。好適な一実施形態によれば、マシンチェストの前、より好ましくはミキシングチェストの前で添加される両性ポリアクリルアミドの量は、製造する紙又は板紙１トン当たり、１００〜２０００ｇ、好ましくは３００〜１５００ｇの範囲、より好ましくは４００〜９００ｇの範囲である。
【００５２】
一実施形態によれば、無機微粒子、好ましくはベントナイト微粒子を繊維懸濁液にさらに添加する。微粒子と両性ポリアクリルアミドを含むポリマー製品との相互作用によって、疎水性物質の堆積物形成を一層抑制する上で追加の利点がもたらされる。無機微粒子は、抄紙機又は板紙抄紙機のマシンチェストの前、より好ましくはミキシングチェストの前で繊維懸濁液に添加すると良い。好ましい一実施形態によれば、両性ポリアクリルアミドを含むポリマー製品は、無機微粒子の添加前に繊維懸濁液に添加する。ポリマー製品及び微粒子の添加は、濃厚ストック又は希薄ストックに対して行われてもよく、又はポリマー製品を濃厚ストックに添加し、続いて希薄ストックに微粒子を添加してもよい。両性ポリアクリルアミドを含むポリマー製品及び無機微粒子の両方とも濃厚ストックに添加するのが好ましい。好ましい一実施形態によれば、ポリマー製品及び微粒子の添加に続いて、５００，０００Ｄａを超える（＞）分子量を有する高分子量ポリアクリルアミドなどのような、１種以上の歩留まり向上剤を添加する。希薄ストックは、ここでは２０ｇ／ｌの未満の（＜）コンシステンシーを有する繊維懸濁液を意味する。
【００５３】
本文脈では、また上記で使用したように、用語「繊維懸濁液」は、繊維、好ましくはリサイクル繊維、及び任意で填料を含む水性懸濁液と理解される。両性ポリアクリルアミドを含む水溶性ポリマー製品は、塗工前、もしあれば、１０％を超える（＞）、好ましくは１５％を超える（＞）、より好ましくは２０％を超える（＞）灰分を有する紙及び／又は板紙等級の製造に、特に適している。灰分の測定には、規格ＩＳＯ  １７６２、温度５２５℃が使用される。例えば、繊維懸濁液は、少なくとも５％、好ましくは１０〜３０％、より好ましくは１１〜１９％の無機填料（mineral filler）を含んでもよい。無機填料の量は繊維懸濁液を乾燥させて計算され、灰分は規格ＩＳＯ  １７６２を用いて温度５２５℃で測定する。無機填料は、製紙及び板紙製造において慣用的に使用される任意の填料、例えば、重質炭酸カルシウム、沈降炭酸カルシウム、粘土、タルク、石膏、二酸化チタン、合成ケイ酸塩、アルミニウム三水和物、硫酸バリウム、酸化マグネシウム又はこれらの混合物のいずれでもよい。
【００５４】
好ましい一実施形態によれば、製造する板紙がライナー、フルーティング、石膏ボードライナー、紙管用板紙、折り畳み箱用板紙（ＦＢＢ）、裏白チップボール（ＷＬＣ）、無地漂白クラフト（ＳＢＳ）板紙、無地未漂白クラフト（ＳＵＳ）板紙又は液体容器用板紙（ＬＰＢ）から選択されるとき、両性ポリアクリルアミドを含むポリマー製品は、板紙製造において疎水性物質によって引き起こされる堆積物形成を抑制するのに使用される。板紙は、１２０〜５００ｇ／ｍ２の坪量（grammage）を有することができ、また、一次繊維を１００％、リサイクル繊維を１００％、又は一次繊維とリサイクル繊維との間の使用可能な混合物をベースとすることができる。
【００５５】
両性ポリアクリルアミドを含む水溶性ポリマー製品は、ゼータ電位値−３５〜−１ｍＶ、好ましくは−１０〜−１、より好ましくは−７〜−１ｍＶを有する濃厚ストック中の疎水性物質によって引き起こされる堆積物形成を抑制するのに特に適している。このゼータ電位は、ミュテック（Ｍｕｅｔｅｋ）ＳＺＰ−０６装置を用いて測定したものであって、両性ポリアクリルアミドを含む水溶性ポリマー製品を繊維懸濁液に添加する直前に測定したものである。
【００５６】
本発明に係るポリマー製品は、また、紙又は板紙製造プロセスでの繊維懸濁液の脱水結果を維持するか又はさらには改善するという更なる利点を示すことができる。
【実施例】
【００５７】
実験例
本発明について、いくつかの実施形態を以下の非限定的な実施例で説明する。
【００５８】
以下の方法を使用して分析した。
疎水性物質、例えばスティキィの量を測定するための抽出測定方法
スティキィについての測定は、パルプ試料を採取し、１％のコンシステンシーに希釈して行う。５００ｍｌの当該パルプ試料について、２５℃の温度でＭ８０ワイヤを備えたダイナミックドレネージジャー（Dynamic Drainage Jar）（ＤＤＪ）中でふるい分けを行った。ＤＤＪは１２００ｒｐｍで連続的に運転する。パルプ試料の９０％をふるい分けした後、５００ｍｌの洗浄水を添加する。さらに５００ｍｌの水で洗浄を繰り返す。５０ｍｌのパルプスラリーがワイヤの頂部に残ったときにＤＤＪを停止する。ワイヤ上に残っている上部フラクション及びワイヤを通してふるい分けした下部フラクションを、ブフナー漏斗を用いた真空濾過により濾紙に集める。Ｍｕｎｋｔｅｌｌ、Ａｈｌｓｔｒｏｅｍ  Ｍ００ドレージ（drage）１２５ｍｍ直径の濾紙を使用する。パルプを有する濾紙をオーブン中、温度１１０℃で４時間乾燥する。試料について、乾燥質量測定のために秤量する。濾紙を凍結乾燥し、テトラヒドロフランで抽出する。重量（gravimetric）分析、それに続くＨＰＬＣ  ＳＥＣ測定は、フィンランドのオウル大学からのティナ・サージャの博士論文（脱墨パルプ中のスティキィについての測定及び性質及び除去、Ａｃｔａ  Ｕｎｉｖｅｒｓｉｔａｔｉｓ  Ｏｕｌｕｅｎｓｉｓ、Ｃ  Ｔｅｃｈｎｉｃａ  ２７５、Ｏｕｌｕ大学プレス、２００７年）に提示された方法に従って行う。上部フラクションを起源とする粘着性抽出物は、１５０μｍを超える（＞）粒径のマクロスティキィを表し、下部フラクションを起源とする（粘着性抽出物）は、粒径１０〜１５０μｍのマイクロスティキィを表すと考えられる。結果は、繊維試料の全乾燥質量当たりで算出したものである。
【００５９】
フローサイトメトリー法
固定用の化学物質を添加したパルプ試料１０ｍｌを蒸留水４０ｍｌと混合する。試料は長繊維を分離するために濾過する。そうしないと、長繊維が測定を妨げると思われる。濾液を蒸留水で希釈し、蛍光着色剤を添加する。フローサイトメトリー測定は、Ｐａｒｔｅｃ  ＧｍｂＨから供給されるＳＬ  Ｂｌｕｅ装置を用いて行う。粒子が蛍光シグナルに基づいて識別されるように着色剤量について試験する。粒子サイズは、標準サイズの球状ポリスチレン粒子を使用することで較正した側方散乱（side scattering）によって分析する。１ｍｌの試料チューブをフローサイトメーターに使用し、その２００μｌを分析する。各粒子は蛍光強度及びサイズによって特徴付けられる。より高い蛍光強度によって検出できるスティキィ又はピッチの疎水性集団は、ゲーティング（gating）することで、微粉（fines）及び顔料を含む他の粒子から分離される。スティキィ及びピッチが少なくとも８０％少ないサンプルは、疎水性ポピュレーション（集団）ゲートにおいて、約８０％少ない量の粒子をもたらす。分離された疎水性集団は、０．２μｍ〜２０μｍのサイズを有する。この疎水性集団からの結果は、粒子の数、粒子の平均サイズ、粒子のサイズ分布、又は形状を球形と仮定することによって粒子の面積又は体積として計算する。
【００６０】
パルプ試料についてのその他の測定方法
濁度試験のために、３０ｍｌのパルプ試料を重力濾過漏斗中のブラックリボン濾紙を通して濾過し、濾液を測定のため保存した。濁度は濾液から直ちに濁度を測定した。
【００６１】
パルプ／濾液特性の特徴付けに使用した測定装置及び／又は規格を表１に示す。
【００６２】
【表１】
2019535923.tif 000002
【００６３】
ポリマー製品調製の一般的説明
両性ポリアクリルアミド用モノマー溶液の調製
モノマー溶液は、２４８．３ｇの５０％アクリルアミド溶液、０．０１ｇの４０％ＤＴＰＡ  Ｎａ塩溶液、２．９ｇのグルコン酸ナトリウム、４．４ｇのジプロピレングリコール、１．９ｇのアジピン酸、及び７．２ｇのクエン酸を２０〜２５℃の温度制御実験室用ガラス反応器内で混合することによって調製する。固体物質が溶解するまでその混合物を撹拌する。この溶液に３２．６ｇの８０％ＡＤＡＭ−Ｃｌを添加する。溶液のｐＨをクエン酸で３．０に調整し、２．８ｇのアクリル酸を溶液に添加する。ｐＨは２．５〜３．０に調整する。
【００６４】
乾燥ポリマー製品の調製 
モノマー溶液を上記説明に従って調製した後、酸素を除去するためにモノマー溶液を窒素流でパージする。開始剤をモノマー溶液に添加する。開始剤溶液は、ポリエチレングリコール−水（質量で１：１）中６％２−ヒドロキシ−２−メチルプロピオフェノン溶液４ｍｌである。モノマー溶液をトレー上に置き、紫外線（ＵＶ光）下で約１ｃｍの層を形成する。ＵＶ光は主に３５０〜４００ｎｍの範囲にあり、例えば、Ｐｈｉｌｉｐｓ  Ａｃｔｉｎｉｃ  ＢＬ  ＴＬ  ４０Ｗの光管を使用することができる。光の強度は、重合が完了するよう重合の進行につれて増加させる。最初の１０分間の光強度は５５０μＷ／ｃｍ２で、３０分後の光強度は２０００μＷ／ｃｍ２である。得られたゲルを押出機に通過させ、６０℃の温度で１０％未満の含水率まで乾燥させる。乾燥したポリマーを粉砕し、粒径０．５〜１．０ｍｍまでふるいにかける。
【００６５】
ポリマー製品の固有粘度は、２５℃で１Ｍ  ＮａＣｌ中でウベローデ毛細管粘度計によって測定した。粘度測定のために、ポリマー製品を１Ｍ  ＮａＣｌに０．０１〜０．５ｇ／ｄｌの範囲の適切な濃度の一連の希釈物に溶解した。毛細管粘度測定用のポリマー溶液のｐＨは、粘度に対して予想されるポリイオンコンプレックス形成の影響を避けるためにギ酸により２．７に調整した。分子量の計算は、ポリアクリルアミドの「Ｋ」及び「ａ」パラメータを用いて行った。パラメータ「Ｋ」の値は０．０１９１ｍｌ／ｇであり、パラメータ「ａ」の値は０．７１である。測定した固有粘度は９．９ｄｌ／ｇであり、計算した分子量は４，４００，０００ｇ／ｍｏｌであった。
【００６６】
実施例で使用した化学物質
実施例で使用した化学物質を表２に示す。
【００６７】
【表２】
2019535923.tif 000003
【００６８】
実施例１：固定試験
使用したパルプ
板紙抄紙機の透明濾液で２％コンシステンシーに希釈した、ヨーロッパ段ボール箱古紙（ＯＣＣ）を含有するリサイクル繊維パルプ
【００６９】
クラフトパルプは、板紙抄紙機の透明濾液で２％コンシステンシーに希釈した、未漂白トウヒ属（spruce）パルプであった。
【００７０】
パルプ及び濾液について測定した特性を表３に示す。
【００７１】
【表３】
2019535923.tif 000004
【００７２】
測定時、パルプ試料は５０℃の温度に加熱した。パルプ試料及び添加した化学物質を、その化学物質の添加後２分間２００ｒｐｍで羽根つき撹拌機により５００ｍｌビーカー中で混合した。分散剤を使用する場合には、最初にその分散剤を試料に添加し、次いで試料を１５分間混合した後に化学物質を添加した。
混合後にパルプ試料からフローサイトメトリー用試料を採取した。
【００７３】
表４に、リサイクル繊維パルプ試料について上記のフローサイトメトリー法を使用することによって測定した固定試験結果を示す。この結果から、両性ポリアクリルアミドを含むポリマー製品（ＡＭＦ）が、濁りの原因となるコロイド粒子、及び、０．２〜３．０μｍ及び３．０〜２０μｍの別々の範囲の疎水性粒子を固定するのに最も効率的であることが分かる。得られた効果は両方のサイズ領域に関し同時に優れたものであるが、他の固定化剤及び不動態化剤は小さい方のサイズ範囲に対してのみ、又は大きい方のサイズ範囲に対してのみ有効である。また、疎水性材料の全面積（total area）及び全体積（total volume）が減少しており、これは抄紙機における堆積物形成の危険性が減少したことを示している。試験＃１及び試験＃６についてフローサイトメトリーによって測定した疎水性粒子の粒度分布を図１に示す。その結果は、固定効率が広い粒度範囲で良好であることを示している。同じ試験＃１及び＃６についての疎水性分布を図２に示す。これは、両性ポリマーを含むポリマー製品の使用が様々な疎水性レベルの粒子にとって有効であることを明らかにしている。このことはスティキィの固定化にとって有益である。スティキィは様々な化学物質に由来する可能性があり、広範囲に変動する疎水性を有する場合があるからである。
【００７４】
【表４】
2019535923.tif 000005
【００７５】
表５に、クラフトパルプ又はクラフトパルプとリサイクルパルプとの混合物を含む様々な試験パルプ試料について上記のフローサイトメトリー法を使用することによって測定した固定試験結果を示す。化学物質は、パルプを混合する前又は後に、パルプに添加した。表５の結果は、ポリ塩化アルミニウム、及び両性ポリアクリルアミドを含むポリマー製品を添加することで、クラフトパルプ中の０．２〜２０μｍのサイズを有する疎水性粒子が固定したことを示す。この結果は、また、成分を一緒に混合する前に、両性ポリアクリルアミドを含むポリマー製品をポリ塩化アルミニウムと共にリサイクル繊維パルプ又はクラフトパルプに添加したときの、当該ポリマー製品の効率も示している。これは、ミキシングチェストの前でのストック成分へのポリマー製品の添加を示す。明らかな利益が、０．２〜２０μｍの疎水性粒子、これらの粒子の体積及び濁度で観察された。
【００７６】
表５中の化学物質添加量は、全て、ｋｇ活性物質／トン（乾燥パルプ）として示す。パルプ試料は、ＰＡＣ添加後５分間及びＡＭＦ添加後１分間混合した。
【００７７】
【表５】
2019535923.tif 000006
【００７８】
実施例２
使用したパルプ
乾燥漂白カンバ属（birch）パルプ、１．５％コンシステンシーに湿式離解したもの。
【００７９】
パルプ及び濾液について測定した特性を表６に示す。
【００８０】
【表６】
2019535923.tif 000007
【００８１】
パルプは４５℃に加熱した。パルプから１００ｍｌの試料を採取し、化学物質を添加し、化学物質の添加後１５秒間、半分充填した容器を振盪することにより混合した。分散剤を使用した場合、分散剤を最初に添加し、次に１５分間混合した後に化学物質の添加を続けた。フローサイトメトリー用試料は、混合後に試験用試料から採取した。濁度試験としては、３０ｍｌの試料を重力濾過漏斗中ブラックリボン濾紙に通して濾過した。
【００８２】
表７は、両性ポリアクリルアミドを含むポリマー製品が、１〜３μｍ及び３〜２０μｍのサイズ区分の両方で疎水性粒子固定を改善することを示し、一方、ポリアミン（ＰＡ）は、１〜３μｍのサイズ区分では高投与量でのみ有効であることを示している。また、両性ポリアクリルアミドを含むポリマー製品を使用すると、疎水性粒子の全面積及び全体積も減少した。
【００８３】
【表７】
2019535923.tif 000008
【００８４】
本発明について、現時点で最も実用的で好適な実施形態であると思われるものについて説明したが、本発明は上述の実施形態に限定されるものではないと解釈すべきであり、また、本発明は、添付した特許請求の範囲に記載した範囲内で各種の変形例及び均等な技術解決手段を包含することを意図している。
【国際調査報告】
2019535923.tif 000009
2019535923.tif 000010
2019535923.tif 000011
2019535923.tif 000012